(57)【要約】【課題】高いマット感を有する樹脂フィルムを製造することができる工程フィルムを提供する。【解決手段】基材と、前記基材の片側に設けられた剥離剤層とを備えた工程フィルムであって、前記剥離剤層が、１５質量％以上、２５質量％以下で充填剤を含有し、前記剥離剤層の厚さが、１．５μｍ以上、８．０μｍ以下であり、前記剥離剤層における前記基材とは反対側の面における突出谷部高さｓｖｋが、０．２μｍ以上、１．０μｍ以下である工程フィルム。【選択図】なし【特許請求の範囲】
【請求項１】
基材と、前記基材の片側に設けられた剥離剤層とを備えた工程フィルムであって、
前記剥離剤層が、１５質量％以上、２５質量％以下で充填剤を含有し、
前記剥離剤層の厚さが、１．５μｍ以上、８．０μｍ以下であり、
前記剥離剤層における前記基材とは反対側の面における突出谷部高さｓｖｋが、０．２μｍ以上、１．０μｍ以下である
ことを特徴とする工程フィルム。
【請求項２】
前記充填剤の平均粒子径は、１．５μｍ以上、８．０μｍ以下であることを特徴とする請求項１に記載の工程フィルム。
【請求項３】
前記充填剤は、不定形無機粒子であることを特徴とする請求項１または２に記載の工程フィルム。
【請求項４】
前記不定形無機粒子は、不定形シリカであることを特徴とする請求項３に記載の工程フィルム。
【請求項５】
前記剥離剤層は、前記充填剤およびシリコーン変性アルキド樹脂を含有する剥離剤組成物から形成されたものであることを特徴とする請求項１〜４のいずれか一項に記載の工程フィルム。
【発明の詳細な説明】
【技術分野】
【０００１】
本発明は、表面に所定のマット感を有する樹脂フィルムを製造する工程で使用することができる工程フィルムに関するものである。
【背景技術】
【０００２】
表面に所定のマット感を有する樹脂フィルムを製造する場合、基材と当該基材の片面側に設けられた剥離剤層とを備える工程フィルムが使用されることがある。
【０００３】
この場合、当該工程フィルムにおける剥離剤層側の面に、上記樹脂フィルムの材料を塗布し、得られた塗膜を硬化させることで樹脂フィルムが製造される。ここで、上記工程フィルムとして、剥離剤層側の面に所定の凹凸を有するものを使用することで、形成される樹脂フィルムに対して上記凹凸が転写され、それにより、当該樹脂フィルムに所定のマット感が付与される。
【０００４】
特許文献１および特許文献２には、上述のような工程フィルムの例が開示されている。これらの工程フィルムでは、剥離剤層に所定の充填剤を含有させることで、表面の凹凸を形成している。
【先行技術文献】
【特許文献】
【０００５】
【特許文献１】特許第４３３０３２０号
【特許文献２】特開２０１８−２７６４２号公報
【発明の概要】
【発明が解決しようとする課題】
【０００６】
近年、マット感を有する樹脂フィルムの用途が広がってきており、それに伴い、求められるマット感のレベルも上がってきている。しかしながら、上述した特許文献１や特許文献２に開示されるような工程フィルムでは、高いマット感を付与するという要求を十分に満たすことができず、より高いマット感を有する樹脂フィルムを製造することが可能な工程フィルムが望まれている。
【０００７】
本発明は、このような実状に鑑みてなされたものであり、高いマット感を有する樹脂フィルムを製造することができる工程フィルムを提供することを目的とする。
【課題を解決するための手段】
【０００８】
上記目的を達成するために、第１に本発明は、基材と、前記基材の片側に設けられた剥離剤層とを備えた工程フィルムであって、前記剥離剤層が、１５質量％以上、２５質量％以下で充填剤を含有し、前記剥離剤層の厚さが、１．５μｍ以上、８．０μｍ以下であり、前記剥離剤層における前記基材とは反対側の面における突出谷部高さｓｖｋが、０．２μｍ以上、１．０μｍ以下であることを特徴とする工程フィルムを提供する（発明１）。
【０００９】
上記発明（発明１）に係る工程フィルムによれば、剥離剤層が上述した厚さを有するとともに、上述した含有量で充填剤を含有することで、剥離剤層表面に良好な凹凸が形成され、さらに当該表面の突出谷部高さｓｖｋが上述した範囲であることにより、工程フィルムを用いて製造される樹脂フィルムの表面に高いマット感を付与することができる。
【００１０】
上記発明（発明１）において、前記充填剤の平均粒子径は、１．５μｍ以上、８．０μｍ以下であることが好ましい（発明２）。
【００１１】
上記発明（発明１，２）において、前記充填剤は、不定形無機粒子であることが好ましい（発明３）。
【００１２】
上記発明（発明３）において、前記不定形無機粒子は、不定形シリカであることが好ましい（発明４）。
【００１３】
上記発明（発明１〜４）において、前記剥離剤層は、前記充填剤およびシリコーン変性アルキド樹脂を含有する剥離剤組成物から形成されたものであることが好ましい（発明５）。
【発明の効果】
【００１４】
本発明に係る工程フィルムによれば、高いマット感を有する樹脂フィルムを製造することができる。
【発明を実施するための形態】
【００１５】
以下、本発明の実施形態について説明する。
本実施形態に係る工程フィルムは、基材と、当該基材の片面側に設けられた剥離剤層とを備えて構成される。なお、剥離剤層は、基材の片面に直接積層されていてもよく、または、その他の層を介して基材の片面に積層されていてもよい。
【００１６】
本実施形態に係る工程フィルムでは、剥離剤層が、１５質量％以上、２５質量％以下で充填剤を含有する。剥離剤層中の充填剤の含有量が１５質量％以上であることで、剥離剤層における基材と反対側の面（以下、「剥離面」という場合がある。）に良好な凹凸構造を形成することができる。この観点から、上記含有量は、１６質量％以上であることが好ましく、特に１７質量％以上であることが好ましい。また、上記含有量が２５質量％以下であることで、剥離剤層中における充填剤以外の成分の含有量を十分に確保することが可能となる。これにより、充填剤の剥離剤層からの脱落を防ぎ、充填剤を剥離剤層中に保持する性質（以下、「充填剤密着性」という場合がある。）が良好なものとなる。また、充填剤以外の成分として剥離成分を使用する場合には、剥離成分の含有量が十分確保されることとなり、所望の剥離性を達成することができる。これらの観点から、上記含有量は、２４．５質量％以下であることが好ましく、特に２４質量％以下であることが好ましい。
【００１７】
また、本実施形態に係る工程フィルムでは、剥離剤層の厚さが、１．５μｍ以上、８．０μｍ以下である。剥離剤層の厚さが８．０μｍ以下であることで、剥離剤層中に充填剤が埋もれてしまうことを抑制することができ、その結果、剥離面に良好な凹凸構造を形成することができる。この観点から、剥離剤層の厚さは、７．０μｍ以下であることが好ましく、特に５．０μｍ以下であることが好ましい。また、剥離剤層の厚さが１．５μｍ以上であることで、剥離剤層からの充填剤の脱落を抑制することができ、良好な充填剤密着性を確保することができる。この観点から、剥離剤層の厚さは、２．０μｍ以上であることが好ましく、特に２．５μｍ以上であることが好ましい。なお、上述した剥離剤層の厚さの測定方法の詳細は、後述する試験例に記載の通りである。
【００１８】
さらに、本実施形態に係る工程フィルムでは、剥離剤層における基材とは反対側の面における突出谷部高さｓｖｋが、０．２μｍ以上、１．０μｍ以下である。突出谷部高さｓｖｋが０．２μｍ以上であることで、本実施形態に係る工程フィルムの剥離面における凹凸構造には、十分に深い凹部が形成されるものとなる。そして、このような凹凸構造が転写されることで、樹脂フィルムの表面には十分な高さを有する凸構造が形成される。これにより、樹脂フィルムの表面に対して平行に近い角度から当該表面を見た場合であっても、光沢感を観察し難いものとなり（例えば測定角度８５°における光沢度が低い値となり）、優れたマット感が付与されるものとなる。この観点から、突出谷部高さｓｖｋは、０．２３μｍ以上であることが好ましく、特に０．２５μｍ以上であることが好ましい。また、上述した突出谷部高さｓｖｋが１．０μｍ以下であることで、剥離剤層からの充填剤の脱落を抑制することができ、良好な充填剤密着性を確保することができる。この観点から、突出谷部高さｓｖｋは、０．９μｍ以下であることが好ましく、特に０．８μｍ以下であることが好ましい。なお、上述した突出谷部高さｓｖｋの測定方法の詳細は、後述する試験例に記載の通りである。
【００１９】
なお、一般的に、表面粗さの指標は、上述した突出谷部高さｓｖｋ以外に、算術平均粗さ、最大突起高さ等が存在する。しかしながら、そのような指標では、工程フィルムの剥離面における凹部の状態を十分に特定することはできない。そのため、当該凹部が転写されてなる凸構造を有する樹脂フィルムが、優れたマット感を有するものであるか否かを特定するには、突出谷部高さｓｖｋ以外の指標は不十分となる。
【００２０】
１．工程フィルムを構成する各部材
（１）基材
本実施形態における基材は、剥離剤層を積層することができれば特に限定されるものではない。かかる基材としては、例えば、ポリエチレンテレフタレートやポリエチレンナフタレート等のポリエステル、ポリプロピレンやポリメチルペンテン等のポリオレフィン、ポリカーボネート、ポリ酢酸ビニルなどのプラスチックからなるフィルムが挙げられ、単層であってもよいし、同種または異種の２層以上の多層であってもよい。これらの中でもポリエステルフィルムが好ましく、特にポリエチレンテレフタレートフィルムが好ましく、さらには二軸延伸ポリエチレンテレフタレートフィルムが好ましい。
【００２１】
また、基材においては、その表面に設けられる剥離剤層との密着性を向上させる目的で、所望により片面または両面に、酸化法や凹凸化法などによる表面処理、あるいはプライマー処理を施すことができる。上記酸化法としては、例えばコロナ放電処理、プラズマ放電処理、クロム酸化処理（湿式）、火炎処理、熱風処理、オゾン、紫外線照射処理などが挙げられ、また、凹凸化法としては、例えばサンドブラスト法、溶射処理法などが挙げられる。これらの表面処理法は、基材フィルムの種類に応じて適宜選ばれるが、一般にコロナ放電処理法が効果および操作性の面から好ましく用いられる。
【００２２】
基材の厚さは、１０μｍ以上であることが好ましく、特に１５μｍ以上であることが好ましく、さらには２０μｍ以上であることが好ましい。また、基材の厚さは、３００μｍ以下であることが好ましく、特に２００μｍ以下であることが好ましく、さらには１２５μｍ以下であることが好ましい。
【００２３】
（２）剥離剤層
本実施形態における剥離剤層を形成するための材料としては、所望の剥離性を達成することができるとともに、充填剤の含有量、厚さおよび突出谷部高さｓｖｋが前述した通りとなる剥離剤層を形成することができる限り、特に限定されない。それらの条件を満たし易いという観点から、本実施形態における剥離剤層は、剥離成分および充填剤を含有する剥離剤組成物を用いて形成されることが好ましい。
【００２４】
（２−１）剥離成分
剥離剤組成物が剥離成分を含有することで、形成される剥離剤層は、所望の剥離性を達成し易いものとなる。また、当該剥離成分は、剥離剤層中に充填剤を保持する作用を果たすこともできる。
【００２５】
本実施形態における剥離成分としては、
（１）低極性でそれ自身が剥離性を示すポリマー化合物、
（２）化学修飾されることにより剥離性を付与されたポリマー材料、
（３）ポリマー材料に剥離性の低分子またはオリゴマー成分を添加して剥離性を付与された組成物
等が挙げられる。
【００２６】
上述した（１）低極性でそれ自身が剥離性を示すポリマー化合物の好ましい例としては、ポリオルガノシロキサン；フルオロポリマー；ポリエチレン、ポリプロピレン、ポリメチルペンテン等のポリオレフィン；ポリブタジエン、ポリイソプレン等のジエン系ポリマー等が挙げられる。
【００２７】
上述した（２）化学修飾されることにより剥離性を付与されたポリマー材料において、化学修飾されるポリマー成分の好ましい例としては、ポリビニルアルコール、部分鹸化ポリ酢酸ビニル、水酸基含有アクリル酸エステル共重合体、ウレタン樹脂、アルキド樹脂、アミノ樹脂、エポキシ樹脂、フェノール樹脂等が挙げられる。これらポリマー成分は、化学修飾されていなければ剥離性を示さない場合が多い。
【００２８】
また、（２）化学修飾されることにより剥離性を付与されたポリマー材料において、化学修飾する成分の好ましい例としては、官能基を有するポリオルガノシロキサンまたはオルガノシロキサンオリゴマー；官能基を有するフルオロカーボン化合物；官能基を有する長鎖アルキル化合物が挙げられる。このうちの長鎖アルキル化合物としては、ラウリル基、パルミチル基、ステアリル基等の炭素数１２以上のアルキル基をもつ化合物が挙げられる。
【００２９】
化学修飾する化合物が有する上述した官能基の好ましい例としては、水酸基、アミノ基、カルボキシル基、エポキシ基、イソシアネート基、（メタ）アクリロイル基、チオール基、アルコキシシリル基等が挙げられる。
【００３０】
なお、化学修飾されることにより剥離性を付与されたポリマー材料は、通常、シリコーン変性樹脂、フルオロ変性樹脂、長鎖アルキル変性樹脂のように呼称される。
【００３１】
上述した（３）ポリマー材料に剥離性の低分子またはオリゴマー成分を添加して剥離性を付与された組成物において、用いられるポリマー材料の好ましい例としては、ポリビニルアルコール、部分鹸化ポリ酢酸ビニル、アクリル酸エステル共重合体、ウレタン樹脂、ポリエステル樹脂、ポリアミド樹脂、アルキド樹脂、アミノ樹脂、エポキシ樹脂、フェノール樹脂等が挙げられる。
【００３２】
これらのポリマー材料に添加される剥離性の低分子またはオリゴマー成分の好ましい例としては、ワックス（炭化水素化合物）；ポリオルガノシロキサンまたはオルガノシロキサンオリゴマー；フルオロカーボン；長鎖アルキル化合物が挙げられ、さらにこれらのポリエーテル付加物、ポリエステル付加物等が挙げられる。
【００３３】
以上の剥離成分の中でも、優れた剥離性や耐熱性を達成し易く、また、充填剤や他の添加剤と間で良好な親和性を達成し易いという観点から、（２）化学修飾されることにより剥離性を付与されたポリマー材料が好ましく、特に、ポリオルガノシロキサンで化学修飾されたアルキド樹脂、すなわちシリコーン変性アルキド樹脂が好ましい。
【００３４】
なお、以上説明した剥離成分は、一種を単独で用いてもよく、二種以上を組み合わせて用いても良い。
【００３５】
（２−２）充填剤
剥離剤組成物に配合される充填剤は、前述した突出谷部高さｓｖｋを達成できるとともに、剥離剤層が所定の剥離性を有するものとなる限り、特に限定されない。特に、これらの条件を満たし易いという観点から、充填剤は、不定形のものであることが好ましく、特に不定形無機粒子であることが好ましい。
【００３６】
上記不定形無機粒子の好ましい例としては、不定形のシリカ、アルミナ、酸化チタン、酸化亜鉛、炭酸カルシウム、水酸化マグネシウム、水酸化アルミニウム、カオリン、タルク、クレー等が挙げられる。中でも、耐熱性の観点からは、不定形シリカ、不定形アルミナが好ましく、経済的な観点から、不定形シリカを採用することがより好ましい。
【００３７】
充填剤として不定形無機粒子を使用する場合、シリカ、アルミナ等の原材料の塊状体を破砕、粉砕した状態のものや沈降法やゲル法などの湿式法による一次粒子の二次凝集により形成されたものを用いるのが好ましい。それによって得らえる不定形無機粒子の比表面積は、１０ｍ２／ｇ以上であることが好ましく、特に２０ｍ２／ｇ以上であることが好ましく、さらには５０ｍ２／ｇ以上であることが好ましい。また、上記比表面積は、１０００ｍ２／ｇ以下であることが好ましく、特に５００ｍ２／ｇ以下であることが好ましい。
【００３８】
また、充填剤は、分散性の向上や剥離成分との反応性の付与を目的として、表面を有機基や官能基などで修飾したものであってもよい。
【００３９】
本実施形態における充填剤の平均粒子径は、１．０μｍ以上であることが好ましく、特に１．３μｍ以上であることが好ましく、さらには１．５μｍ以上であることが好ましい。また、上記平均粒子径は、８．０μｍ以下であることが好ましく、特に６．０μｍ以下であることが好ましく、さらには４．０μｍ以下であることが好ましい。充填剤の平均粒子径が上述した範囲であることで、剥離面に良好な凹凸構造を形成し易いものとなり、それより、形成される樹脂フィルムに対して良好なマット感を付与し易いものとなる。なお、本実施形態における充填剤の平均粒子径は、充填剤が配合された剥離剤組成物を計測対象として、レーザー回折散乱式粒度分布測定装置により測定することができる。
【００４０】
本実施形態における充填剤が不定形のものである場合、当該充填剤は、所定の粒径分布を有することが好ましい。特に、当該粒径分布は、より広い方が好ましく、すなわち、累積分布による粒子径Ｄ１０および粒子径Ｄ９０の差がより大きいことが好ましい。具体的には、Ｄ１０が平均粒子径の０．８倍以下であり、かつ、Ｄ９０が平均粒子径の１．２倍以上であることが好ましい。粒径分布がこの幅を持つ場合、剥離剤層の剥離面の凹凸構造が、比較的粗い部分と比較的滑らかな部分とがランダムに形成されたものとなり易くなる。それにより、得られる樹脂フィルムに対して所望のマット感を付与し易いものとなる。なお、また、充填剤の粒径分布に所望の幅を持たせ易いという観点からも、充填剤は、不定形のものであることが好ましい。
【００４１】
なお、剥離剤組成物中における充填剤の含有量は、形成される剥離剤層中における充填剤の含有量とほぼ一致する。そのため、剥離剤組成物中における充填剤の好ましい含有量は、剥離剤層中における充填剤の前述した含有量と同一である。
【００４２】
（２−３）その他の成分
本実施形態における剥離剤組成物は、上述した剥離成分および充填剤以外にその他の成分を含有していてもよい。例えば、本実施形態における剥離剤組成物は、硬化剤、架橋剤、反応開始剤、触媒等を含有してもよい。
【００４３】
上述した硬化剤、架橋剤および反応開始剤としては、剥離成分が有する官能基と化学結合が可能な官能基を有する化合物を選択することが好ましい。このような化合物は、剥離成分と反応して三次元網目構造を形成することでき、それにより、剥離剤層が所望の被膜強度や耐熱性を有し易いものとなる。
【００４４】
上述した硬化剤、架橋剤および反応開始剤の具体例としては、多価ヒドロシリル基含有オルガノシロキサン化合物、メラミン化合物、多価イソシアネート化合物、多価エポキシ化合物、多価アルデヒド化合物、多価アミン化合物、多価オキサゾリン化合物、金属錯体等が挙げられる。
【００４５】
剥離剤組成物が、硬化剤、架橋剤および反応開始剤の少なくとも１種を含有する場合、その含有量は、剥離成分１００質量部に対して、０．１質量部以上であることが好ましく、特に１０質量部以上であることが好ましい。また、上記含有量は、剥離成分１００質量部に対して、４００質量部以下であることが好ましく、特に２００質量部以下であることが好ましい。
【００４６】
一方、上述した触媒としては、剥離剤組成物の硬化反応（架橋反応）を低温または短時間で進むよう反応促進させる化合物を使用することが好ましい。このような触媒の例としては、当該触媒が多価ヒドロシリル基含有オルガノシロキサン化合物による付加反応に使用される場合には、白金触媒が用いられる。また、触媒がメラミン化合物による脱水、脱アルコールを伴う反応に用いられる場合には、当該触媒は、ｐ−トルエンスルホン酸などの酸触媒であることが好ましい。
【００４７】
剥離剤組成物が、触媒を含有する場合、その含有量は、剥離成分１００質量部に対して、０．０１質量部以上であることが好ましく、特に０．５質量部以上であることが好ましい。また、上記含有量は、剥離成分１００質量部に対して、１０質量部以下であることが好ましく、特に５質量部以下であることが好ましい。
【００４８】
（２−４）剥離剤組成物の調製方法
剥離剤組成物は、剥離成分と、充填剤と、所望によりその他成分とを混合することで調製することができる。このような剥離剤組成物は、希釈溶媒により希釈し、剥離剤組成物の塗布液としてもよい。この場合、当該塗布液は、剥離成分を希釈溶媒で希釈した後、充填剤を添加し、十分に混合して分散させ、さらに所望によりその他の成分を添加・混合することで得ることが好ましい。
【００４９】
上記希釈溶媒としては、剥離剤層に対する溶解性および揮発性が良好であって、剥離剤組成物の各成分に対して化学的に不活性な公知の溶剤の中から適宜選択して用いることができる。このような希釈溶媒の例としては、トルエン、キシレン、ヘキサン、ヘプタン、メタノール、エタノール、イソプロパノール、イソブタノール、ｎ−ブタノール、アセトン、メチルエチルケトン、テトラヒドロフラン等が挙げられる。これらは一種を単独で用いてもよく、二種以上を組み合わせて用いてもよい。
【００５０】
上述した剥離剤組成物の塗布液における固形分濃度は、塗工適性および乾燥性の観点から適宜設定することができ、例えば、５質量％以上であることが好ましく、特に１０質量％以上であることが好ましく、さらには２０質量％以上であることが好ましい。また、上記固形分濃度は、６０質量％以下であることが好ましく、特に５０質量％以下であることが好ましく、さらには４０質量％以下であることが好ましい。
【００５１】
２．工程フィルムの物性
本実施形態に係る工程フィルムでは、その剥離面についての測定角度８５°における光沢度は、工程フィルムにより製造される樹脂フィルムの表面マット感を良好にするために、例えば、２５％以下であることが好ましく、特に２０％以下であることが好ましく、さらには１５％以下であることが好ましい。ただし、工程フィルムの表面の光沢度は、転写される樹脂フィルムの面に同等の光沢度として現れにくい。特に、測定角度が大きいほどその差は顕著になる。なお、剥離剤層における充填剤の含有量、厚さおよび突出谷部高さｓｖｋが前述した通りであることにより、工程フィルムにより製造される樹脂フィルムの転写面のマット感を向上させることができる。上記光沢度の下限値については特に限定されず、例えば、０．０１％以上であってよく、特に０．１％以上であってよく、さらには１％以上であってよい。上記光沢度の測定方法の詳細は、後述する試験例に記載の通りである。
【００５２】
３．工程フィルムの製造方法
本実施形態における工程フィルムの製造方法は、前述した充填剤の含有量、厚さおよび突出谷部高さｓｖｋを満たす剥離剤層を形成することができる限り、特に制限されない。例えば、基材の一方の面に、前述した剥離剤組成物および所望により有機溶剤を含有する塗布液を塗工した後、得られた塗膜を硬化させて剥離剤層を形成し、これにより工程フィルムを得ることができる。
【００５３】
上述した塗工の具体的な方法としては、例えば、スピンコート法、スプレーコート法、バーコート法、ナイフコート法、ロールコート法、ロールナイフコート法、ブレードコート法、ダイコート法、グラビアコート法等が挙げられる。
【００５４】
基材に形成された塗膜の硬化は、剥離剤組成物の成分に応じた手法により行うことでき、特に、乾燥および加熱することにより硬化させることが好ましい。このときの加熱温度は、８０℃以上とすることが好ましく、特に１００℃以上とすることが好ましい。また、加熱温度は、２５０℃以下とすることが好ましく、特に２３０℃以下とすることが好ましい。さらに、加熱時間は、１５秒以上とすることが好ましく、特に２０秒以上とすることが好ましい。また、加熱時間は、５分以下とすることが好ましく、特に３分以下とすることが好ましい。
【００５５】
また、剥離剤組成物が、活性エネルギー線硬化性を有する成分を含有する場合には、上述した加熱の代わりに、あるいは、上述した加熱とともに、塗膜に対して活性エネルギー線を照射することで、当該塗膜を硬化させてもよい。このような活性エネルギー線としては、紫外線、電子線等が挙げられる。
【００５６】
４．工程フィルムの使用方法
本実施形態における工程フィルムは、樹脂フィルムを製造するために使用することが好適である。特に、本実施形態における工程フィルムは、表面に所定のマット感を有する樹脂フィルムを製造するために使用することが好適である。このような、表面に所定のマット感を有する樹脂フィルムの例としては、電子部品に対して使用されるフィルム、合成皮革フィルム、プリプレグ等が挙げられる。電子部品に対して使用されるフィルムの例としては、電子部品の保護フィルム等が挙げられる。
【００５７】
本実施形態における工程フィルムを用いた樹脂フィルムの製造方法の一例としては、樹脂フィルムの材料となる樹脂を、工程フィルムにおける剥離面に塗布した後、得られた塗膜を硬化させることで樹脂フィルムを形成する。続いて、当該樹脂フィルムから工程フィルムを剥離することで、工程フィルムと接触していた面に所望のマット感が付与された樹脂フィルムを得ることができる。本実施形態に係る工程フィルムは、剥離面に所定の凹凸構造を有しており、得られる樹脂フィルムには当該凹凸構造が転写され、その結果、良好なマット感を達成できるものとなる。
【００５８】
樹脂フィルムの製造方法の別の例として、工程フィルムの剥離面上に樹脂フィルムの材料を塗布し、塗膜を形成し、当該塗膜から工程フィルムを剥離・除去した後に、当該塗膜の硬化を行ってもよい。この場合、工程フィルムから剥離した塗膜を、単独で硬化させてもよく、あるいは、別のフィルムや部材上に積層した後に硬化させてもよい。本実施形態に係る工程フィルムによれば、樹脂フィルムの材料を適宜選択することで、（硬化前の）塗膜に対しても凹凸構造を良好に転写させることができ、その結果、優れたマット感を有する樹脂フィルムを製造することができる。
【００５９】
上述した樹脂フィルムの材料としては、特に限定はなく、一般的に使用される材料を使用することができる。具体的には、アクリル樹脂、エポキシ樹脂、ウレタン樹脂等を使用することができる。また、上述した樹脂フィルムの材料は、熱硬化性であってもよく、あるいは活性エネルギー線硬化性であってもよい。工程フィルムの剥離面に対する樹脂フィルムの材料の塗布方法としては、特に限定はなく、一般的に使用される手法を使用することができる。
【００６０】
本実施形態における工程フィルムを用いて製造された樹脂フィルムでは、工程フィルムの剥離面から転写された面の測定角度８５°における光沢度が、３５％以下であることが好ましく、特に２０％以下であることが好ましく、さらには１５％以下であることが好ましい。上記光沢度が３５％以下であれば、樹脂フィルムに対し、観測者と光源とがどのような位置関係に変わっても、観測者は樹脂フィルムのマット感を良好に感じることができるようになる。上記光沢度の下限値については特に限定されず、例えば、０．１％以上であってよく、特に１％以上であってよい。なお、測定面の光沢度の測定角度が６０°の場合では、その測定値がどんなに小さい値であったとしても、測定角度８５°の値が大きければ、観測者が樹脂フィルムに対して位置を変えてしまえば反射光を感じてしまい、樹脂フィルムの意匠性は劣ることになる。すなわち、樹脂フィルムのマット感を評価する上では、測定角度６０°の値だけではなく、測定角度８５°の値を検討することが好ましい。上記光沢度の測定方法の詳細は、後述する試験例に記載の通りである。
【００６１】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００６２】
例えば、基材における剥離剤層の反対側の面、または基材と剥離剤層との間には、帯電防止層等の他の層が設けられてもよい。
【実施例】
【００６３】
以下、実施例等により本発明をさらに具体的に説明するが、本発明の範囲はこれらの実施例等に限定されるものではない。
【００６４】
〔実施例１〕
剥離成分としてのシリコーン変性アルキド樹脂（日立化成ポリマー社製，製品名「ＴＡ３１−２０９Ｅ」）１００質量部を、希釈溶媒としてのトルエン４８０質量部とメチルエチルケトン３２０質量部との混合溶媒中に混合した後、充填剤としての不定形シリカ粒子（東ソー・シリカ社製，製品名「ニップシールＳＳ−５０Ｂ」，平均粒子径：２．０μｍ）３２．１質量部を添加し、ディスパーを用いて２，０００ｒｐｍで２０分間分散した。さらに、硬化触媒としてのｐ−トルエンスルホン酸メタノール２．８質量部を添加し、ディスパーを用いて１，５００ｒｐｍで５分間撹拌した。これによって、剥離剤組成物の塗布液を得た。なお、上記塗布液中における固形成分（剥離成分、充填剤および硬化触媒）に対する充填剤の含有量を計算すると２３．８質量％となる。
【００６５】
得られた塗布液を、厚さ５０μｍのポリエチレンテレフタレートフィルム（三菱ケミカル社製，製品名「ダイアホイルＴ−１００」）の片面に塗布し、得られた塗膜を１５０℃で１分間乾燥および硬化させた。これにより、基材の片面に厚さ２．０μｍの剥離剤層が積層されてなる工程フィルムを得た。
【００６６】
なお、充填剤の平均粒子径は、剥離剤組成物の塗布液中において、レーザー回折散乱式粒度分布測定装置（Ｍａｌｖｅｒｎ  Ｐａｎａｌｙｔｉｃａｌ社製，製品名「マスターサイザー３０００」）を用いて、粒子成分の平均粒子径として測定したものである。
【００６７】
また、剥離剤層の厚さは、走査型電子顕微鏡（キーエンス社製，製品名「ＶＥ−９８００Ｓ」）を用いて、剥離剤層の基材とは反対側の面において、突起部分を除いた平坦部分を特定し、剥離剤層の基材側の面から上記平坦部分までの厚さとして測定したものである。
【００６８】
〔実施例２〜４〕
剥離剤層の厚さおよび充填剤の含有量を表１に記載の通りに変更した以外は、実施例１と同様にして工程フィルムを得た。
【００６９】
〔実施例５〕
充填剤として不定形シリカ粒子（東ソー・シリカ社製，製品名「ニップシールＳＳ−５０Ａ」，平均粒子径：３．０μｍ）を用いた以外は、実施例１と同様にして工程フィルムを得た。
【００７０】
〔実施例６〕
充填剤として不定形シリカ粒子（東ソー・シリカ社製，製品名「ニップシールＳＳ−５０Ｆ」，平均粒子径：１．３μｍ）を用いるとともに、剥離剤層の厚さを表１に記載の通りに変更した以外は、実施例１と同様にして工程フィルムを得た。
【００７１】
〔実施例７〕
剥離剤層の厚さを表１に記載の通りに変更した以外は、実施例１と同様にして工程フィルムを得た。
【００７２】
〔比較例１〜２〕
剥離剤層の厚さおよび充填剤の含有量を表１に記載の通りに変更した以外は、実施例１と同様にして工程フィルムを得た。
【００７３】
〔比較例３〕
充填剤として球形シリコーン粒子（モメンティブパフォーマンスマテリアルズジャパン社製，製品名「トスパール１２０」，平均粒子径：２．０μｍ）を用いた以外は、実施例１と同様にして工程フィルムを得た。
【００７４】
〔比較例４〕
充填剤として不定形シリカ粒子（東ソー・シリカ社製，製品名「ニップシールＳＳ−５０Ｆ」，平均粒子径：１．３μｍ）を用いるとともに、剥離剤層の厚さおよび充填剤の含有量を表１に記載の通りに変更した以外は、実施例１と同様にして工程フィルムを得た。
【００７５】
〔比較例５〕
充填剤として球形シリコーン粒子（モメンティブパフォーマンスマテリアルズジャパン社製，製品名「トスパール１２０」，平均粒子径：２．０μｍ）を用いるとともに、充填剤の含有量を表１に記載の通りに変更した以外は、実施例１と同様にして工程フィルムを得た。
【００７６】
〔比較例６〕
充填剤として球形シリコーン粒子（モメンティブパフォーマンスマテリアルズジャパン社製，製品名「トスパール１４０」，平均粒子径：４．５μｍ）を用いるとともに、充填剤の含有量を表１に記載の通りに変更した以外は、実施例１と同様にして工程フィルムを得た。
【００７７】
〔比較例７〕
充填剤として不定形シリカ粒子（モメンティブパフォーマンスマテリアルズジャパン社製，製品名「トスパール２４０＊」，平均粒子径：４．０μｍ）を用いるとともに、充填剤の含有量を表１に記載の通りに変更した以外は、実施例１と同様にして工程フィルムを得た。
【００７８】
〔比較例８〕
充填剤として不定形シリカ粒子（モメンティブパフォーマンスマテリアルズジャパン社製，製品名「トスパール２４０＊」，平均粒子径：４．０μｍ）を用いるとともに、剥離剤層の厚さおよび充填剤の含有量を表１に記載の通りに変更した以外は、実施例１と同様にして工程フィルムを得た。
【００７９】
〔比較例９〜１０〕
充填剤として不定形シリカ粒子（モメンティブパフォーマンスマテリアルズジャパン社製，製品名「トスパール２４０＊」，平均粒子径：４．０μｍ）を用いるとともに、充填剤の含有量を表１に記載の通りに変更した以外は、実施例１と同様にして工程フィルムを得た。
【００８０】
〔試験例１〕（突出谷部高さｓｖｋの測定）
実施例および比較例にて製造した工程フィルムの剥離面について、走査型白色干渉顕微鏡（日立ハイテクノロジーズ社製，製品名「ＶＳ１５５０」）を用いて、突出谷部高さｓｖｋ（μｍ）を測定した。結果を表１に示す。
【００８１】
〔試験例２〕（工程フィルムの光沢度の測定）
実施例および比較例にて製造した工程フィルムの剥離面について、光沢度計（日本電色工業社製，製品名「ＶＧ７０００」）を用いて、測定角度６０°および８５°の光沢度を測定した。結果を表１に示す。
【００８２】
〔試験例３〕（充填剤密着性の評価）
実施例および比較例にて製造した工程フィルムの剥離面に対し、学振試験機（大栄科学精器製作所製，製品名「ＲＴ−２００」）を用いて、加重１ｋｇ、３０往復の条件で、無延伸ポリプロピレンフィルムを摩擦させた。
【００８３】
続いて、摩擦後の工程フィルムの剥離面を目視にて確認し、以下の基準に基づいて充填剤密着性を評価した。
○：充填剤の脱落が確認できなかった。
×：充填剤の脱落が確認できた。
【００８４】
〔試験例４〕（製造された樹脂フィルムの光沢度の測定およびマット感の評価）
実施例および比較例にて製造した工程フィルムの剥離面に、熱硬化性アクリル樹脂（東亜合成社製，製品名「ＵＣ−３０００」）を塗工し、塗膜と工程フィルムとの積層体を得た。続いて、当該積層体を１６０℃で３０秒加熱することにより、塗膜を硬化させた。これにより、工程フィルム上に厚さ約３μｍのアクリル樹脂フィルムを製造した。
【００８５】
得られたアクリル樹脂フィルムから工程フィルムを剥離し、アクリル樹脂フィルムにおける工程フィルムが積層されていた面について、光沢度計（日本電色工業社製，製品名「ＶＧ７０００」）を用いて、測定角度６０°および８５°の光沢度を測定した。結果を表１に示す。
【００８６】
さらに、測定角度６０°および８５°のそれぞれの光沢度の測定結果について、以下の基準に基づいてマット感を評価した。その結果を表１に示す。
測定角度６０°
○：測定値が５％未満
×：測定値が５％以上
測定角度８５°
○：測定値が３０％未満
×：測定値が３０％以上
【００８７】
【表１】
2020152005.tif 000002
【００８８】
表１から明らかなように、実施例で得られた工程フィルムを用いることで、表面の光沢度が非常に低い樹脂フィルムを製造することができた。特に、当該樹脂フィルムは、８５°の測定角度で光沢度を測定した場合であっても、非常に低い光沢度となった。すなわち、実施例で得られた工程フィルムによれば、優れたマット感を有する樹脂フィルムを製造できることが示された。これに対し、工程フィルムの剥離面の測定角度８５°の光沢度が小さいものであっても突出谷部高さｓｖｋの値も小さい比較例は、樹脂フィルムの転写面の８５°の測定角度の光沢度は十分に小さくならず、マット感は不十分であった。
【産業上の利用可能性】
【００８９】
本発明の工程フィルムは、表面に所定のマット感を有する樹脂フィルムを製造するのに好適である。